СЫРЬЕВАЯ СМЕСЬ ДЛЯ ИЗГОТОВЛЕНИЯ КИРПИЧА, КАМНЕЙ, ЧЕРЕПИЦЫ
RAW MIXTURE FOR MANUFACTURE OF BRICK, STONES AND ROOF TILE

Изобретение относится к составам сырьевых смесей, которые могут быть использованы для изготовления кирпича, камней, черепицы.
Известна сырьевая смесь, содержащая, мас.%: лесс 72,0-74,0 бентонит 22,0-24,0; стеклобой 2,0-6,0 [1].
Задачей изобретения является повышение морозостойкости изделий, полученных из сырьевой смеси.
Технический результат достигается тем, что сырьевая смесь для изготовления кирпича, камней, черепицы, содержащая лесс, бентонит, стеклобой, дополнительно включает отходы производства кристаллического кремния в виде кремнеземистой пыли, улавливаемой при сухой очистке газов от печей, и тонких фракций кристаллического кремния до 10 мкм при следующем соотношении компонентов, мас.%: лесс 60,0-65,0; бентонит 13,0-16,0; измельченный до получения частиц размером не более 2 мм стеклобой 2,0-6,0; указанные отходы производства кристаллического кремния 16,0-22,0.
В таблице приведены составы сырьевой смеси для изготовления кирпича, камней, черепицы.
Таблица
Состав №
Компонент
лесс
бентонит
стеклобой
отходы производства кристаллического кремния
Морозостойкость, циклы
1
60,0
16,0
2,0
22,0
70-80
2
62,5
14,5
4,0
19,0
70-80
3
65,0
13,0
6,0
16,0
70-80
Бентонит и лесс (любых месторождений) измельчают до размера кусков 10-20 мм, сушат и размалывают сухим способом до порошкообразного состояния. Бой стекла (листового, тарного, медицинского, светотехнического, сортового и др.) измельчают до получения частиц размером не более 2 мм. Все компоненты смешивают, сырьевую смесь увлажняют до 18-22% и формуют из нее пластическим способом изделия, которые сушат до влажности не более 5% и обжигают при температуре 950-1050°С. Возможно нанесение на поверхность обожженных изделий суспензий легкоплавкой цветной глазури с последующим обжигом при температуре 800-850°С.
Источники информации
1. SU 1564145, С04В 33/00, 1990.